ПРИМЕНЕНИЕ ДИСПЕРГИРУЮЩИХ АГЕНТОВ ДЛЯ КОНЦЕНТРИРОВАНИЯ МИНЕРАЛЬНЫХ ВЕЩЕСТВ В ВОДЕ, ПОЛУЧЕННЫЕ ДИСПЕРСИИ И ИХ ПРИМЕНЕНИЕ

1. Применение диспергирующих агентов в способе получения водной дисперсии минеральных веществ, включающем этапы:
(a) приготовление водной суспензии минеральных веществ путем измельчения указанных минеральных веществ без диспергирующего агента и/или вспомогательного вещества, способствующего измельчению, причем указанная суспензия имеет весовую концентрацию сухих минеральных веществ, меньше или равную 40% от ее полного веса,
(b) концентрирование водной суспензии минеральных веществ, полученной на этапе а), механическими и/или термическими средствами, чтобы получить весовую концентрацию сухих минеральных веществ, равную по меньшей мере 65% от полного веса указанной дисперсии,
отличающееся тем, что
по меньшей мере один диспергирующий агент вводят между этапом а) и этапом b), и/или во время этапа b), и/или во время и после этапа b)
в виде комбинации
по меньшей мере одного гомополимера акриловой кислоты
и по меньшей мере одного фторсодержащего минерального соединения.
2. Применение диспергирующих агентов по п.1, отличающееся тем, что водная суспензия минеральных веществ, полученная на этапе а), имеет весовую концентрацию сухих минеральных веществ предпочтительно ниже 35%, более предпочтительно ниже 30% (от полного веса указанной суспензии) и тем, что водная дисперсия
минеральных веществ, полученная после этапа Ь), имеет весовую концентрацию сухих минеральных веществ предпочтительно выше 68%, более предпочтительно выше 70% (от полного веса указанной дисперсии).
3. Применение диспергирующих агентов по п.2, отличающееся тем, что водная дисперсия минерального вещества, полученная сразу после этапа b), имеет вязкость по Брукфилду™, измеренную при 100 об./мин, ниже 5000 мПа·с, предпочтительно ниже 2000 мПа·с, очень предпочтительно ниже 1000 мПа·с и в высшей степени предпочтительно ниже 500 мПа·с.
4. Применение диспергирующих агентов по п.3, отличающееся тем, что минеральные вещества выбраны из природного или синтезированного карбоната кальция, доломитов, каолина, талька, цемента, гипса, мела, оксида магния, диоксида титана, сернокислого бария, триоксида алюминия или тригидроксида алюминия, кремнеземов, слюды и смесей этих видов сырья, таких как смеси тальк-карбонат кальция, карбонат кальция-каолин, или также смеси карбоната кальция с тригидроксидом алюминия или триоксидом алюминия, или также смеси с натуральными или синтетическими волокнами, или также совместных структур минералов, таких как совместные структуры тальк-карбонат кальция или тальк-диоксид титана, или из их смесей.
5. Применение диспергирующих агентов по п.4, отличающееся тем, что минеральные вещества выбраны из природных или синтезированных карбонатов кальция, или талька, или каолина, или их смесей.
6. Применение диспергирующих агентов по п.5, отличающееся тем, что минеральные вещества выбраны из природных или синтезированных карбонатов кальция или их смесей.
7. Применение диспергирующих агентов по п.6, отличающееся тем, что фторсодержащее минеральное соединение, с одной стороны, и гомополимер акриловой кислоты, с другой стороны, вводят одновременно, или тем, что сначала вводят фторсодержащее минеральное соединение, а затем гомополимер акриловой кислоты, или сначала гомополимер акриловой кислоты, а затем фторсодержащее минеральное соединение.
8. Применение диспергирующих агентов по п.7, отличающееся тем, что если фторсодержащее минеральное соединение и гомополимер акриловой кислоты вводят одновременно, то их вводят в виде водной суспензии и/или водного раствора.
9. Применение диспергирующих агентов по п.7, отличающееся тем, что когда эти два соединения вводят друг за другом, то независимо от порядка введения фторсодержащее минеральное соединение вводят в виде порошка, и/или в виде водной суспензии, и/или в виде водного раствора, и тем, что гомополимер акриловой кислоты вводят в виде водного раствора.
10. Применение диспергирующих агентов по п.9, отличающееся тем, что используется от 0,1% до 3,0%, предпочтительно от 0,5% до 1,5% по меньшей мере одного гомополимера акриловой кислоты, от веса минеральных веществ (все в расчете на сухой вес).
11. Применение диспергирующих агентов по п.10, отличающееся тем, что используется от 0,01% до 0,5%, предпочтительно от 0,05% до 0,25% по меньшей мере одного фторсодержащего минерального соединения, в расчете на сухой вес от сухого веса минеральных веществ.
2
2
6
2
2
2
4
2
12. Применение диспергирующих агентов по п.11, отличающееся тем, что фторсодержащее минеральное соединение выбрано из соединений NaF, NaHF, HSiF, HKF, FeF, PbF, HNHF и их смесей.
2
6
2
13. Применение диспергирующих агентов по п.12, отличающееся тем, что фторсодержащее минеральное соединение выбрано из соединений NaF, HSiF, HKF и их смесей.
14. Применение диспергирующих агентов по п.13, отличающееся тем, что фторсодержащее минеральное соединение является соединением NaF.
15. Применение диспергирующих агентов по п.14, отличающееся тем, что используемый гомополимер акриловой кислоты нейтрализован, полностью или частично, агентом нейтрализации, выбранным из гидроксидов и/или оксидов кальция, магния, гидроксидов натрия, калия или аммиака, или из их смесей.
16. Применение диспергирующих агентов по п.15, отличающееся тем, что агент нейтрализации выбран из гидроксида натрия, аммиака или их смесей.
17. Применение диспергирующих агентов по п.16, отличающееся тем, что агентом нейтрализации является аммиак.
18. Применение диспергирующих агентов по п.17, отличающееся тем, что используемый гомополимер акриловой кислоты имеет среднюю молекулярную массу, составляющую от 1000 до 150000 дальтон.
19. Применение диспергирующих агентов по п.18, отличающееся тем, что используемый гомополимер акриловой кислоты имеет среднюю молекулярную массу, составляющую от 5000 до 100000 дальтон.
20. Применение диспергирующих агентов по п.19, отличающееся тем, что использующийся гомополимер акриловой кислоты имеет среднюю молекулярную массу, составляющую от 15000 до 80000 дальтон.
21. Применение диспергирующих агентов по п.20, отличающееся тем, что гомополимер акриловой кислоты имеет степень нейтрализации, выраженную в мольных процентах нейтрализованных кислотных центров, составляющую от 10 до 100.
22. Применение диспергирующих агентов по п.21, отличающееся тем, что предпочтительная степень нейтрализации, выраженная в мольных процентах нейтрализованных кислотных центров, составляет от 50 до 100.
23. Применение диспергирующих агентов по п.22, отличающееся тем, что предпочтительная степень нейтрализации, выраженная в мольных процентах нейтрализованных кислотных центров, составляет от 70 до 100.
24. Водные дисперсии минеральных веществ, отличающиеся тем, что они получены способом по одному из пп.1-23.
25. Водные дисперсии минеральных веществ, отличающиеся тем, что они содержат
по меньшей мере один гомополимер акриловой кислоты
и по меньшей мере одно фторсодержащее минеральное соединение.
26. Водные дисперсии минеральных веществ по п.25, отличающиеся тем, что они имеют весовую концентрацию сухих минеральных веществ предпочтительно выше 68%, более предпочтительно выше 70%.
27. Водные дисперсии минеральных веществ по одному из пп.25 или 26, отличающиеся тем, что минеральные вещества выбраны из природного или синтезированного карбоната кальция, доломитов, каолина, талька, цемента, гипса, мела, оксида магния, диоксида титана, сернокислого бария, триоксида алюминия или тригидроксида алюминия, кремнеземов, слюды и смесей этого вида сырья, таких как смеси тальк-карбонат кальция, карбонат кальция-каолин, или также смеси карбоната кальция с тригидроксидом алюминия или триоксидом алюминия, или также смеси с натуральными или синтетическими волокнами, или также совместных структур таких минералов, как совместные структуры тальк-карбонат кальция или тальк-диоксид титана, или из их смесей.
28. Водные дисперсии минеральных веществ по п.27, отличающиеся тем, что минеральные вещества выбраны из природных или синтезированных карбонатов кальция, или талька, или каолина, или их смесей.
29. Водные дисперсии минеральных веществ по п.28, отличающиеся тем, что минеральные вещества выбраны из природных или синтезированных карбонатов кальция или их смесей.
30. Водные дисперсии минеральных веществ по п.29, отличающиеся тем, что они содержат по меньшей мере один гомополимер акриловой кислоты в количестве от 0,1% до 3,0%, предпочтительно от 0,5% до 1,5% сухого веса от сухого веса минеральных веществ.
31. Водные дисперсии минеральных веществ по п.30, отличающиеся тем, что они содержат от 0,01% до 0,5%, предпочтительно от 0,05% до 0,25% (в расчете на сухой вес) по меньшей мере одного фторсодержащего минерального соединения от сухого веса минеральных веществ.
2
2
6
2
2
2
4
2
32. Водные дисперсии минеральных веществ по п.31, отличающиеся тем, что фторсодержащее минеральное соединение выбрано из соединений NaF, NaHF, HSiF, HKF, FeF, PbF, HNPF и их смесей.
2
6
2
33. Водные дисперсии минеральных веществ по п.32, отличающиеся тем, что фторсодержащее минеральное соединение выбрано из соединений NaF, HSiF, HKP и их смесей.
34. Водные дисперсии минеральных веществ по п.33, отличающиеся тем, что фторсодержащее минеральное соединение является соединением NaF.
35. Водные дисперсии минеральных веществ по п.34, отличающиеся тем, что использующийся гомополимер акриловой кислоты нейтрализован, полностью или частично, агентом нейтрализации, выбранным из гидроксидов и/или оксидов кальция, магния, гидроксидов натрия, калия или аммиака, или их смесей.
36. Водные дисперсии минеральных веществ по п.35, отличающиеся тем, что агент нейтрализации выбран из гидроксида натрия, аммиака или их смесей.
37. Водные дисперсии минеральных веществ по п.36, отличающиеся тем, что агентом нейтрализации является аммиак.
38. Водные дисперсии минеральных веществ по п.37, отличающиеся тем, что использующийся гомополимер акриловой кислоты имеет среднюю молекулярную массу, составляющую от 1000 до 150000 дальтон.
39. Водные дисперсии минеральных веществ по п.38, отличающиеся тем, что использующийся гомополимер акриловой кислоты имеет среднюю молекулярную массу, составляющую от 5000 до 100000 дальтон.
40. Водные дисперсии минеральных веществ по п.39, отличающиеся тем, что использующийся гомополимер акриловой кислоты имеет среднюю молекулярную массу, составляющую от 15000 до 80000 дальтон.
41. Водные дисперсии минеральных веществ по п.40, отличающиеся тем, что гомополимер акриловой кислоты имеет степень нейтрализации, выраженную в мольных процентах нейтрализованных кислотных центров, составляющую от 10 до 100.
42. Водные дисперсии минеральных веществ по п.41, отличающиеся тем, что гомополимер акриловой кислоты имеет степень нейтрализации, выраженную в мольных процентах нейтрализованных кислотных центров, составляющую от 50 до 100.
43. Водные дисперсии минеральных веществ по п.42, отличающиеся тем, что гомополимер акриловой кислоты имеет степень нейтрализации, выраженную в мольных процентах нейтрализованных кислотных центров, составляющую от 70 до 100.
44. Применение водных дисперсий минеральных веществ по одному из пп.24-43 при получении водных композиций, содержащих минеральные вещества.
45. Применение водных дисперсий минеральных веществ по одному из пп.24-43 в области бумаги, в частности, при получении бумажных листов и при получении скользящих покрытий, предназначенных для получения бумажных листов с покрытием.
46. Применение водных дисперсий минеральных веществ по одному из пп.24-43 в скульптуре.
47. Применение водных дисперсий минеральных веществ по одному из пп.24-43 в живописи.
48. Применение водных дисперсий минеральных веществ по одному из пп.24-43 в производстве зубных паст.